본 발명 의 유리 조성물 의 실온 에서 300 ℃ 까지 의 평균 열팽창 계수 는 60 × 10 - 7 내지 90 × 10 - 7 / ℃ 가 바람직 하 다 . 유리 조성물 의 평균 열팽창 계수 가 상기 범 위 를 벗어나 는 경우 에 는 고온 열처리 중 에 글라스 와 프릿 이 봉착 되 는 부위 에 팽창 율 차이 에 기인 한 열응력 이 크 게 존재 하 게 되 어 공정 중 에 크랙 이 발생 되 거나 혹은 이후 에 작 은 충격 에 도 파손 될 수 있 어 바람직 하 지 않 다 .